"摺動面を有する固定側摺動部材と、摺動面を有する回転側摺動部材とを備え、前記固定側摺動部材の摺動面と前記回転側摺動部材の摺動面とを対向させた状態で、血液成分を含有する水性液体中で使用する摺動装置であって、前記固定側摺動部材と前記回転側摺動部材とのうち少なくとも一方は、ケイ素を含有する材料からなり、かつ、ケイ素酸化物の水和物を摺動面に有する部材以下、ケイ素含有材料製摺動部材という。からなることを特徴とする摺動装置。請求項1に記載の摺動装置において、前記ケイ素酸化物は、前記ケイ素含有材料製摺動部材が含有するケイ素に由来するケイ素の酸化物であることを特徴とする摺動装置。請求項2に記載の摺動装置において、前記ケイ素含有材料製摺動部材は、前記摺動装置として組まれる前に、前記ケイ素酸化物の水和物を前記摺動面に形成する処理が施されたものであることを特徴とする摺動装置。請求項3に記載の摺動装置において、前記ケイ素酸化物の水和物を前記摺動面に形成する処理は、なじみ処理であることを特徴とする摺動装置。請求項4に記載の摺動装置において、前記固定側摺動部材と前記回転側摺動部材とのうち一方は、前記ケイ素含有材料製摺動部材としての炭化ケイ素製摺動部材からなり、前記固定側摺動部材と前記回転側摺動部材とのうち他方は、炭素製摺動部材からなることを特徴とする摺動装置。請求項5に記載の摺動装置において、前記炭素製摺動部材は、なじみ処理が施されていない炭素製摺動部材からなることを特徴とする摺動装置。請求項6に記載の摺動装置において、前記炭素製摺動部材の摺動面における平均表面粗さは、0.01μm~1.0μmの範囲内にあることを特徴とする摺動装置。請求項6又は7に記載の摺動装置において、前記炭化ケイ素製摺動部材の摺動面における平均表面粗さは、前記炭素製摺動部材の摺動面における平均表面粗さよりも小さいことを特徴とする摺動装置。請求項4に記載の摺動装置において、前記固定側摺動部材及び前記回転側摺動部材はいずれも、前記ケイ素含有材料製摺動部材としての炭化ケイ素製摺動部材からなることを特徴とする摺動装置。請求項1~9のいずれかに記載の摺動装置において、前記摺動装置は、前記固定側摺動部材と前記回転側摺動部材とを当接させた状態で、血液成分を含有する水性液体中で使用する摺動装置であることを特徴とする摺動装置。請求項1~9のいずれかに記載の摺動装置において、前記摺動装置は、前記固定側摺動部材と前記回転側摺動部材との間に位置する中間摺動部材をさらに備え、前記固定側摺動部材と前記回転側摺動部材とを前記中間摺動部材を介して対向させた状態で、血液成分を含有する水性液体中で使用する摺動装置であることを特徴とする摺動装置。請求項1~10のいずれかに記載の摺動装置を備えるメカニカルシール。請求項12に記載のメカニカルシールを備えるポンプ。補助人工心臓ポンプである請求項13に記載のポンプ。請求項14に記載のポンプを備える補助人工心臓システム。摺動面を有する回転軸と、摺動面を有する軸受け部材とを備え、前記軸受け部材の中に前記回転軸を挿入した状態で、血液成分を含有する水性液体中で使用する回転装置であって、前記回転軸と前記軸受け部材とのうち少なくとも一方は、ケイ素を含有する材料からなり、かつ、ケイ素酸化物の水和物を摺動面に有する部材以下、ケイ素含有材料製摺動部材という。からなることを特徴とする回転装置。請求項16に記載の回転装置を備えるポンプ。補助人工心臓ポンプである請求項17に記載のポンプ。請求項18に記載のポンプを備える補助人工心臓システム。ところで、補助人工心臓ポンプの技術分野においては、補助人工心臓ポンプを一層安定して動作させたいという要求が存在する。なお、このような要求は、補助人工心臓ポンプの技術分野に限られるものではなく、血液や、血液中の特定成分を分散した水性液体以下、これらを血液成分を含有する水性液体ということもある。を移動させるポンプの技術分野においても同様に存在する。本発明の発明者らは、上記要求に応えるため、ポンプが備える摺動装置又は回転装置の摩擦力を低減することに鋭意努力した。ポンプが備える摺動装置又は回転装置の摩擦力を低減することで上記要求に応えることが可能となると考えたためである。そこで、本発明は上記したような事情に鑑みてなされたもので、血液成分を含有する水性液体中で用いた場合に従来の摺動装置よりも摩擦力を低減することが可能な摺動装置を提供することを目的とする。また、本発明の摺動装置を備えるメカニカルシールを提供することを目的とする。また、血液成分を含有する水性液体中で用いた場合に従来の回転装置によりも摩擦力を低減することが可能な回転装置を提供することを目的とする。さらにまた、本発明のメカニカルシール又は回転装置を備えるポンプ及び補助人工心臓システムを提供することを目的とする。本発明の発明者らは、血液成分を含有する水性液体中で摺動装置を使用すると血液成分例えば、タンパク質成分や血漿成分が摺動面に付着することに起因して摩擦力が高くなってしまう場合があることに注目した。血液成分が摺動面に付着すること自体は以前より問題視されており、その解決策として、例えば、上記したようにクールシール液例えば純水や生理食塩水を用いて摺動面を洗浄可能な構造クールシール構造が用いられている。しかしながら、補助人工心臓ポンプを一層安定して動作させるためには、従来の摺動装置よりも摩擦力を低減する必要があるため、本発明の発明者らは、血液成分が摺動面に付着し難くなる構成について鋭意研究を行い、本発明を完成させた。本発明は、以下の要素からなる。[1]本発明の摺動装置は、摺動面を有する固定側摺動部材と、摺動面を有する回転側摺動部材とを備え、前記固定側摺動部材の摺動面と前記回転側摺動部材の摺動面とを対向させた状態で、血液成分を含有する水性液体中で使用する摺動装置であって、前記固定側摺動部材と前記回転側摺動部材とのうち少なくとも一方は、ケイ素を含有する材料からなり、かつ、ケイ素酸化物の水和物を摺動面に有する部材以下、ケイ素含有材料製摺動部材という。からなることを特徴とする。本発明の摺動装置によれば、固定側摺動部材と回転側摺動部材とのうち少なくとも一方は、上記したケイ素含有材料製摺動部材からなることから、後述する実験例に示すように、摺動面に高い親水性を有するケイ素酸化物の水和物を有することとなる。このため、一般に疎水性を有する血液成分が摺動面に付着し難くなり、その結果、血液成分を含有する水性液体中で用いた場合に従来の摺動装置よりも摩擦力を低減することが可能となる。本発明においては、血液成分の由来となる血液は、ヒトのものに限られず、ヒト以外の哺乳類、鳥類、爬虫類等、種々の動物のものであってもよい。本発明の摺動装置は、固定側摺動部材と回転側摺動部材との間に、回転側摺動部材の回転軸に沿った方向に所定の荷重が与えられた状態で使用させる摺動装置であることが好ましい。本発明はこのような構成いわゆるスラスト軸受け構造を有する摺動装置に対して好適に適用することができる。[2]本発明の摺動装置においては、前記ケイ素酸化物は、前記ケイ素含有材料製摺動部材が含有するケイ素に由来するケイ素の酸化物であることが好ましい。このような構成とすることにより、ケイ素含有材料製摺動部材とケイ素酸化物の水和物との結合力を高くすることが可能となり、その結果、ケイ素酸化物の水和物がケイ素含有材料製摺動部材の表面から離脱してしまうのを抑制することが可能となる。[3]本発明の摺動装置においては、前記ケイ素含有材料製摺動部材は、前記摺動装置として組まれる前に、前記ケイ素酸化物の水和物を前記摺動面に形成する処理が施されたものであることが好ましい。このような構成とすることにより、摺動装置として組まれた後にケイ素酸化物の水和物を摺動面に形成したものよりも自由度及び効果の高い条件例えば、圧力条件や温度条件でケイ素酸化物の水和物を形成することが可能となる。[4]本発明の摺動装置においては、前記ケイ素酸化物の水和物を前記摺動面に形成する処理は、なじみ処理であることが好ましい。なじみ処理とは、所定の手順に沿って荷重を増大させながら摺動面に摩擦を与える処理をいう。本発明においては、一定荷重において摩擦係数の変化率が所定の値例えば、5以内になるまで摺動面に摩擦を与えた後、荷重を所定の値例えば、50Nずつ増加させることにより行うことが好ましい後述する図4参照。。なじみ処理は、例えば水中で行う。なお、なじみ処理中に与える最大の荷重以下、最大荷重という。は、摺動装置を実際に使用するときにかかる荷重よりも大きいことが好ましく、例えば、荷重の10倍以上であることが一層好ましい。ここで、ケイ素を含有する材料からなる部材になじみ処理を行うと、トライボケミカル反応と呼ばれる反応が起こり、摺動面にケイ素酸化物の水和物が形成されることが知られている例えば、トライボロジスト1989年Vol.342号の140ページにおける特集セラミックスのトライボロジー著者:田上寛を参照。。本発明の発明者らは、当該なじみ処理が施されたケイ素含有材料製摺動部材の摺動面は、単純に摩擦力が低いだけでなく、表面自由エネルギーが大きいためにケイ素含有材料製摺動部材の摺動面における親水性がより一層高くなり、血液成分がより一層摺動面に付着し難くなることを見出した。したがって、上記[4]に記載の摺動装置によれば、血液成分を含有する水性液体中で用いた場合に従来の摺動装置よりも摩擦力を低減することが可能となる。[5]本発明の摺動装置においては、前記固定側摺動部材と前記回転側摺動部材とのうち一方は、前記ケイ素含有材料製摺動部材としての炭化ケイ素製摺動部材からなり、前記固定側摺動部材と前記回転側摺動部材とのうち他方は、炭素製摺動部材からなることが好ましい。炭化ケイ素は、硬度や耐久性に優れるとともに、なじみ処理に適する材料である。炭素は、炭化ケイ素とともに用いるのに適する軟質材料である。したがって、上記[5]に記載の摺動装置によれば、摺動部材として一般的な組み合わせのものに本発明を適用することが可能となる。[6]本発明の摺動装置においては、前記炭素製摺動部材は、なじみ処理が施されていない炭素製摺動部材からなることが好ましい。ところで、炭素製摺動部材になじみ処理を行うと、トライボケミカル反応が起こらずに、表面自由エネルギーが低くなってしまうことが判明した後述する実験例1、特に図6b参照。。つまり、なじみ処理を施した炭素製摺動部材については、摺動面の親水性が低くなってしまうということである。したがって、上記[6]に記載の摺動装置によれば、なじみ処理を施した炭素性摺動部材を用いる場合よりも、炭素製摺動部材の摺動面に血液成分が付着し難くなる。[7]本発明の摺動装置においては、前記炭素製摺動部材の摺動面における平均表面粗さは、0.01μm~1.0μmの範囲内にあることが好ましい。このような構成とすることにより、摺動面の親水性が低くなりすぎてしまうのを防止することが可能となり、かつ、摺動面の粗さに起因する摩擦力が大きくなりすぎてしまうことを防止することが可能となる。ところで、炭素製摺動部材においては、摺動面の平均表面粗さが表面自由エネルギーの大小に関わっていると考えられる後述する実験例1参照。。炭素製摺動部材の摺動面における平均表面粗さを0.01μm~1.0μmの範囲内としたのは、当該平均表面粗さが0.01μmより小さい場合には、摺動面が平坦すぎて摺動面の親水性が低くなりすぎてしまう場合があるためであり、当該平均表面粗さが1.0μmより大きい場合には、表面の凹凸が大きすぎて摺動面の粗さに起因する摩擦力が大きくなりすぎてしまう場合があるためである。上記観点からは、炭素製摺動部材の摺動面における平均表面粗さは、0.05μm~0.50μmの範囲内にあることが一層好ましく、0.10μm~0.25μmの範囲内にあることがより一層好ましい。[8]本発明の摺動装置においては、前記炭化ケイ素製摺動部材の摺動面における平均表面粗さは、前記炭素製摺動部材の摺動面における平均表面粗さよりも小さいことが好ましい。このような構成とすることにより、炭素製摺動部材における摺動面の親水性が低くなりすぎてしまうことが抑制され、炭素製摺動部材の摺動面に血液成分が付着し難くなる。[9]本発明の摺動装置においては、前記固定側摺動部材及び前記回転側摺動部材はいずれも、前記ケイ素含有材料製摺動部材としての炭化ケイ素製摺動部材からなることが好ましい。このような構成とすることにより、固定側摺動部材の摺動面及び回転側摺動部材の摺動面はいずれもケイ素酸化物の水和物を有することになるため、固定側摺動部材及び回転側摺動部材の両方について血液成分がより付着し難くなる。その結果、血液成分を含有する水性液体中で用いた場合に従来の摺動装置よりも摩擦力を低減することが可能となる。[10]本発明の摺動装置においては、前記摺動装置は、前記固定側摺動部材と前記回転側摺動部材とを当接させた状態で、血液成分を含有する水性液体中で使用する摺動装置であることが好ましい。本発明の摺動装置は、上記のような摺動装置に対して好適に適用することが可能である。なお、固定側摺動部材の摺動面と回転側摺動部材の摺動面とを当接した状態とは、摺動面同士が完全に接触して当接している状態のみをいうのではなく、摺動面同士の間にごく小さな間隙があり、当該間隙に侵入した液体例えば、クールシール液、血液成分を含有する水性液体などが存在する場合も含む。[11]本発明の摺動装置においては、前記摺動装置は、前記固定側摺動部材と前記回転側摺動部材との間に位置する中間摺動部材をさらに備え、前記固定側摺動部材と前記回転側摺動部材とを前記中間摺動部材を介して対向させた状態で、血液成分を含有する水性液体中で使用する摺動装置であることも好ましい。本発明の摺動装置は、上記のような摺動装置に対しても好適に適用することが可能である。なお、中間摺動部材としては、例えば、炭素、各種セラミックス例えば、炭化ケイ素、各種プラスチック例えば、PTFE、各種超硬合金等からなるものを用いることができる。[12]本発明のメカニカルシールは、上記[1]~[10]のいずれかに記載の摺動装置を備える。本発明のメカニカルシールによれば、血液成分を含有する水性液体中で用いた場合に、従来の摺動装置よりも摩擦力を低減することが可能となる本発明の摺動装置を備えることから、安定した摺動状態を得ることが可能となるため、高いシール性を得ることが可能となる。[13]本発明のポンプは、本発明のメカニカルシールを備える。本発明のポンプによれば、本発明の摺動装置を備えるメカニカルシールを備えるため、高いシール性を得ることが可能となり、かつ、血液成分を含有する水性液体に移動力を付加する場合でも安定して動作可能なポンプとなる。[14]本発明のポンプは、補助人工心臓ポンプであることが好ましい。このような構成とすることにより、本発明の摺動装置を備えるメカニカルシールを備えるため、従来の補助人工心臓ポンプよりも一層安定して動作可能な補助人工心臓ポンプとなる。[15]本発明の補助人工心臓システムは、本発明の補助人工心臓ポンプを備える。本発明の補助人工心臓システムによれば、従来の補助人工心臓ポンプよりも一層安定して動作可能な本発明の補助人工心臓ポンプを備えるため、信頼性の高い補助人工心臓システムとなる。なお、補助人工心臓システムとは、補助人工心臓ポンプの他に制御装置や人工血管等を備え、装着者の心臓の働きを補助するためのものである。[16]本発明の回転装置は、摺動面を有する回転軸と、摺動面を有する軸受け部材とを備え、前記軸受け部材の中に前記回転軸を挿入した状態で、血液成分を含有する水性液体中で使用する回転装置であって、前記回転軸と前記軸受け部材とのうち少なくとも一方は、ケイ素を含有する材料からなり、かつ、ケイ素酸化物の水和物を摺動面に有する部材以下、ケイ素含有材料製摺動部材という。からなることを特徴とする。本発明の回転装置によれば、回転軸と軸受け部材とのうち少なくとも一方は、ケイ素含有材料製摺動部材からなることから、上記[1]の摺動装置の場合と同様に、摺動面に高い親水性を有するケイ素酸化物の水和物を有することとなり、一般に疎水性を有する血液成分が摺動面に付着し難くなり、その結果、血液成分を含有する水性液体中で用いた場合に従来の回転装置よりも摩擦力を低減することが可能となる。なお、上記の回転装置は、いわゆるラジアル軸受け構造を有する回転装置であるといえる。本発明においては、血液成分の由来となる血液は、ヒトのものに限られず、ヒト以外の哺乳類、鳥類、爬虫類等、種々の動物のものであってもよい。[17]本発明のポンプは、本発明の回転装置を備える。本発明のポンプによれば、本発明の回転装置を備えるため、血液成分を含有する水性液体中で使用する場合でも安定して動作可能なポンプとなる。[18]本発明のポンプは、補助人工心臓ポンプであることが好ましい。このような構成とすることにより、本発明の回転装置を備えるため、従来の補助人工心臓ポンプよりも一層安定して動作可能な補助人工心臓ポンプとなる。[19]本発明の補助人工心臓システムは、本発明の補助人工心臓ポンプを備える。本発明の補助人工心臓システムによれば、従来の補助人工心臓ポンプよりも一層安定して動作可能な本発明の補助人工心臓ポンプを備えるため、信頼性の高い補助人工心臓システムとなる。以下、本発明の摺動装置、回転装置、ポンプ及び人工補助心臓システムについて、図に示す実施の形態に基づいて説明する。[実施形態1]図1は、実施形態1に係る補助人工心臓システム100を説明するために示す図である。図2は、実施形態1に係る補助人工心臓ポンプ110の断面図である。図3は、実施形態1に係る摺動装置1を説明するために示す図である。図3aは摺動装置1を含む部分の斜視図であり、図3bは摺動装置1を含む部分の断面図であり、図3cは図3bにおける符号Aで示す部分の拡大図である。なお、図3においては、説明を分かりやすくするため、固定側摺動部材12と回転側摺動部材22とを離して図示している。図4は、実施形態1におけるなじみ処理を説明するために示す図である。図4aはなじみ処理を説明するために示す模式図であり、図4bはなじみ処理における荷重、摩擦係数及び時間の関係を表すグラフである。図4aの矢印は荷重をかけていることを表す。図4bの縦軸は摩擦係数上ほど大きい及び荷重上ほど大きいを表し、横軸は時間を表す。実施形態1に係る補助人工心臓システム100は、図1に示すように、補助人工心臓ポンプ110と、人工血管120,130と、制御装置150図示せず。とを備える。なお、制御装置150は、補助人工心臓システム100の使用者の体外にあり、ケーブル140を介して補助人工心臓ポンプ110と接続されている。補助人工心臓ポンプ110は、心臓の左心室の機能を補助する血液ポンプであり、体内に埋め込まれる。補助人工心臓ポンプ110は、図2に示すように、固定部10と、回転部20と、駆動部30と、クールシール液循環部40とを備えるポンプである。固定部10は、固定側摺動部材12いわゆるシールリングを有する。固定側摺動部材12は、図3cに示すように、摺動面14を有する。回転部20は、回転側摺動部材22いわゆるシートリングと、インペラ26と、回転シャフト28とを有する。回転側摺動部材22は、摺動面24を有する。インペラ26は、血液に移動力を付加する。回転シャフト28は、駆動部30と接続されており、駆動部30により駆動力回転力を与えられて回転部20全体を回転させる。固定側摺動部材12と回転側摺動部材22とは、実施形態1に係る摺動装置1を構成する。これについては後で詳しく記載する。実施形態1においては、摺動装置1がそのままメカニカルシールとしての機能を有する。駆動部30は回転シャフト28を介して回転部20を回転させる。駆動部30は、例えば、回転モーターを備える。クールシール液循環部40は、補助人工心臓ポンプ110内部の潤滑、冷却、シール性の維持等の機能を果たすクールシール液例えば、水や生理食塩水をクールシール液入口42から補助人工心臓ポンプ110内を通過させ、クールシール液出口44から排出する。クールシール液は、回転シャフト28と固定部10との間についても潤滑及び冷却を行う機能を有する。また、クールシール液は、固定側摺動部材12と回転側摺動部材22との間隙からの血液成分の進入を抑えるシール性を確保する機能とともに、摺動面を洗浄する機能を有する。以下、実施形態1に係る摺動装置1について詳しく説明する。実施形態1に係る摺動装置1は、図3に示すように、摺動面14を有する固定側摺動部材12と、摺動面24を有する回転側摺動部材22とを備え、固定側摺動部材12と回転側摺動部材22とを当接させた状態で、血液成分を含有する水性液体実施形態1においては血液中で使用する摺動装置である。摺動装置1は、固定側摺動部材12と回転側摺動部材22との間に、回転側摺動部材22の回転軸に沿った方向に所定の荷重が与えられた状態で使用させる摺動装置いわゆるスラスト軸受け構造を有する摺動装置である。所定の荷重は、例えば、磁石同士の反発力を利用して与えることができる。なお、摺動装置1においては、固定側摺動部材12と回転側摺動部材22との間には使用時において1μm以下の間隙があり、当該間隙には血液やクールシール液が入り込む。血液やクールシール液の成分のうち、水成分は摺動面を潤滑する。また、上記したように、クールシール液は摺動面を潤滑する。固定側摺動部材12は、ケイ素含有材料製摺動部材からなる。つまり、固定側摺動部材12は、ケイ素を含有する材料からなり、かつ、ケイ素酸化物の水和物15を摺動面14に有する部材からなる図3c参照。。さらにいえば、固定側摺動部材12は、炭化ケイ素製摺動部材からなる。ケイ素酸化物の水和物15を構成するケイ素酸化物は、ケイ素含有材料製摺動部材固定側摺動部材12が含有するケイ素に由来するケイ素の酸化物である。ケイ素含有材料製摺動部材回転側摺動部材12は、摺動装置1として組まれる前に、ケイ素酸化物の水和物15を摺動面14に形成する処理であるなじみ処理が施されたものである。ここで、実施形態1におけるなじみ処理について図4を用いて説明する。まず、図4aに示すように、固定側摺動部材12の摺動面14を対向部材Pの面に突き当てる。その後、軸方向に沿って荷重をかけた状態で固定側摺動部材12と対向部材Pとを水中で摺動させる。これをしばらく続けると、双方の部材の摺動面がなじみ、部材間の摩擦係数が低下してくる図4bのステップ1を参照。。部材間の摩擦係数がある程度低下し、摩擦係数の時間変化が小さくなったら、さらに大きい荷重をかけ、固定側摺動部材12と対向部材Pとをさらに水中で摺動させる。これを固定側摺動部材12の摺動面14が所望の状態になるまで繰り返す図4bのステップ2以降を参照。。上記なじみ処理においてトライボケミカル反応が発生し、固定側摺動部材12の摺動面14にケイ素酸化物の水和物15が形成される。なじみ処理は、例えば、一定荷重における摩擦係数の時間変化が小さくなる例えば、一定時間内における摩擦係数の減少率が5以内となるたびに、荷重を50Nずつ増加させ、これを4ステップつまり、最大荷重が200Nとなるように繰り返す条件で行うことができる。炭化ケイ素製摺動部材固定側摺動部材12の摺動面14における平均表面粗さは、後述する炭素製摺動部材回転側摺動部材22の摺動面24における平均表面粗さよりも小さく、例えば、0.05μmである。回転側摺動部材22は、なじみ処理が施されていない炭素製摺動部材からなる。炭素製摺動部材回転側摺動部材22の摺動面24における平均表面粗さは、0.01μm~1.0μmの範囲内にあり、一層好ましくは0.05μm~0.5μmの範囲内にあり、より一層好ましくは0.10μm~0.25μmの範囲内にあり、例えば、0.15μmである。次に、実施形態1に係る摺動装置1、ポンプ補助人工心臓ポンプ110及び補助人工心臓システム100の効果を説明する。実施形態1に係る摺動装置1によれば、固定側摺動部材と回転側摺動部材とのうち少なくとも一方固定側摺動部材12は、ケイ素含有材料製摺動部材からなることから、摺動面に高い親水性を有するケイ素酸化物の水和物を有することとなる。このため、一般に疎水性を有する血液成分が摺動面に付着し難くなり、その結果、血液成分を含有する水性液体中で用いた場合に従来の摺動装置よりも摩擦力を低減することが可能となる。また、実施形態1に係る摺動装置1によれば、ケイ素酸化物がケイ素含有材料製摺動部材が含有するケイ素に由来するケイ素の酸化物であるため、ケイ素含有材料製摺動部材とケイ素酸化物の水和物との結合力を高くすることが可能となり、その結果、ケイ素酸化物の水和物がケイ素含有材料製摺動部材の表面から離脱してしまうのを抑制することが可能となる。また、実施形態1に係る摺動装置1によれば、ケイ素含有材料製摺動部材が、摺動装置1として組まれる前に、ケイ素酸化物の水和物15を摺動面14に形成する処理が施されたものであるため、摺動装置として組まれた後にケイ素酸化物の水和物を摺動面に形成したものよりも自由度及び効果の高い条件例えば、圧力条件や温度条件でケイ素酸化物の水和物を形成することが可能となる。また、実施形態1に係る摺動装置1によれば、ケイ素酸化物の水和物15を摺動面14に形成する処理がなじみ処理であるため、血液成分を含有する水性液体中で用いた場合に従来の摺動装置よりも摩擦力を一層低減することが可能となる。また、実施形態1に係る摺動装置1によれば、固定側摺動部材と回転側摺動部材とのうち一方固定側摺動部材12が炭化ケイ素製摺動部材からなり、固定側摺動部材と回転側摺動部材とのうち他方回転側摺動部材22が炭素製摺動部材からなるため、摺動部材として一般的な組み合わせのものに本発明を適用することが可能となる。また、実施形態1に係る摺動装置1によれば、炭素製摺動部材がなじみ処理が施されていない炭素製摺動部材からなるため、なじみ処理が施された炭素性摺動部材を用いる場合よりも、炭素製摺動部材の摺動面に血液成分が付着するのを抑制することが可能となる。また、実施形態1に係る摺動装置1によれば、炭素製摺動部材の摺動面における平均表面粗さが0.01μm~1.0μmの範囲内にあるため、摺動面の親水性が低くなりすぎてしまうのを防止することが可能となり、かつ、摺動面の粗さに起因する摩擦力が大きくなりすぎてしまうことを防止することが可能となる。また、実施形態1に係る摺動装置1によれば、炭化ケイ素製摺動部材の摺動面における平均表面粗さが炭素製摺動部材の摺動面における平均表面粗さよりも小さいため、炭素製摺動部材における摺動面の親水性が低くなりすぎてしまうことが抑制され、炭素製摺動部材の摺動面に血液成分が一層付着し難くなる。実施形態1に係るメカニカルシールによれば、実施形態1に係る摺動装置1を備えるため、血液成分を含有する水性液体中で用いた場合に、従来の摺動装置よりも摩擦力を低減することが可能となる本発明の摺動装置を備えることから、安定した摺動状態を得ることが可能となるため、高いシール性を得ることが可能となる。実施形態1に係るポンプは、実施形態1に係るメカニカルシールを備えるため、高いシール性を得ることが可能となり、かつ、血液成分を含有する水性液体に移動力を付加する場合でも安定して動作可能なポンプとなる。また、実施形態1に係るポンプは、実施形態1に係る摺動装置1を備えるメカニカルシールを備える補助人工心臓ポンプ110であるため、従来の補助人工心臓ポンプよりも一層安定して動作可能な補助人工心臓ポンプとなる。実施形態1に係る補助人工心臓システム100は、従来の補助人工心臓ポンプよりも一層安定して動作可能な実施形態1に係る補助人工心臓ポンプ100を備えるため、信頼性の高い補助人工心臓システムとなる。実施形態1に係る摺動装置1は、固定側摺動部材12と回転側摺動部材22との間に、回転側摺動部材22の回転軸に沿った方向に所定の荷重が与えられた状態で使用させる摺動装置であり、本発明はこのような構成いわゆるスラスト軸受け構造を有する摺動装置に対して好適に適用することができる。実施形態1に係る摺動装置1は、固定側摺動部材12と回転側摺動部材22とを当接させた状態で、血液成分を含有する水性液体中で使用する摺動装置である。本発明はこのような構成を有する摺動装置に対して好適に適用することができる。[実施形態2]図5は、実施形態2に係る摺動装置2を説明するために示す図である。図5aは摺動装置2を含む部分の斜視図であり、図5bは摺動装置2を含む部分の断面図であり、図5cは図5bにおける符号Aで示す部分の拡大図である。なお、図5においては、説明を分かりやすくするため、固定側摺動部材12と回転側摺動部材52とを離して図示している。実施形態2に係る摺動装置2は、基本的には実施形態1に係る摺動装置1と同様の構成を有するが、回転側摺動部材の構成が実施形態1に係る摺動装置1とは異なる。すなわち、実施形態2に係る摺動装置2においては、図5に示すように、回転側摺動部材52は、炭化ケイ素製摺動部材からなり、摺動面54にケイ素酸化物の水和物55を有する。つまり、実施形態2に係る摺動装置2においては、固定側摺動部材12及び回転側摺動部材52はいずれも、化ケイ素製摺動部材からなる。実施形態2に係る摺動装置2は、回転側摺動部材の構成が実施形態1に係る摺動装置1とは異なるが、固定側摺動部材12及び回転側摺動部材52のいずれもが炭化ケイ素製摺動部材からなることから、固定側摺動部材12の摺動面14及び回転側摺動部材52の摺動面54の両方がケイ素酸化物の水和物15,55を有することとなる。このため、実施形態2に係る摺動装置2によれば、固定側摺動部材と回転側摺動部材とのいずれについても血液成分が付着し難くなるため、血液成分を含有する水性液体中で用いた場合に実施形態1に係る摺動装置1の場合よりも摩擦力を低減することが可能となる。なお、実施形態2に係る摺動装置2は、回転側摺動部材の構成以外の点においては実施形態1に係る摺動装置1と同様の構成を有するため、実施形態1に係る摺動装置1が有する効果のうち該当する効果をそのまま有する。[実験例1]図6は、実験例1における表面自由エネルギーの変化を説明するために示す棒グラフである。図6aは炭化ケイ素に関する棒グラフであり、図6bは炭素に関する棒グラフである。なお、図6においては、表面自由エネルギーのうち、分散力に起因する部分を薄い灰色で図示し、水素結合力に起因する部分を濃い灰色で図示している。実験例1においては、炭化ケイ素又は炭素からなる部材を用いて、なじみ処理における最大荷重が異なる場合における表面自由エネルギーの違いを測定した。なじみ処理の方法は実施形態1に記載した方法と同様であるため省略するが、最大荷重はそれぞれ0Nつまり、なじみ処理を行わない、100N、200Nとした。なお、初期状態における摺動面の平均表面粗さは、炭化ケイ素からなる部材では0.027μm、炭素からなる部材では0.258μmであった。ポア率に関しては、炭化ケイ素からなる部材では28.8、炭素からなる部材では36.3のものを用いた。なお、表面自由エネルギーは、大まかには表面の濡れ性の大きさと関連付けることができ、表面自由エネルギーが大きいほど親水性が高いということができる。表面自由エネルギーの測定方法としては、一般的な方法を用いた。詳しい説明は省略するが、まず、水に対する表面張力とジヨードメタンに対する表面張力とを接触角測定器で測定するいわゆる液適法。。次に、水とジヨードメタンとに関する既知のデータから、公式により表面自由エネルギーを算出する。結果としては、まず、炭化ケイ素からなる部材については、図6aに示すように、最大荷重が大きくなるほど、表面自由エネルギーが大きくなった。これは、トライボケミカル反応により摺動面に酸化ケイ素の水和物が形成され、水素結合力が大きく増加したためであると考えられる。次に、炭素からなる部材については、図6bに示すように、最大荷重が大きくなるほど、表面自由エネルギーが小さくなった。これは、摺動面が平滑化されることにより、水素結合力が減少するためであると考えられる炭素そのものは疎水性が強い物質である。。なお、固定側の部材であることと回転側の部材であることとには本質的な違いはないため、部材の固定側と回転側とを入れ替えても同様の結果が得られると考えられる。以上のように、固定側摺動部材と回転側摺動部材とのうち一方が炭化ケイ素製摺動部材からなり、固定側摺動部材と回転側摺動部材とのうち他方が炭素製摺動部材からなる場合においては、摺動面の親水性を高くし、血液成分が摺動面に付着するのを抑制するという観点からは、炭化ケイ素製摺動部材についてはなじみ処理が施された炭化ケイ素製摺動部材ケイ素含有材料製摺動部材を用い、炭素製摺動部材についてはなじみ処理が施されていない炭素製摺動部材を用いるのがよいことが確認できた。[実験例2]図7及び図8は、実験例2におけるストライベック曲線を表すグラフである。実験例2においては、固定側摺動部材及び回転側摺動部材が、一方が炭化ケイ素製摺動部材であり他方が炭素製摺動部材である場合と、両方とも炭化ケイ素製摺動部材である場合とを想定して、ストライベック曲線を作成した。なお、本明細書においては、ストライベック曲線とは、縦軸に摩擦係数μをとり、横軸に粘度と軸回転数との積を荷重で割った値以下、ストライベック数という。をとってグラフにしたものである。試験は、図示は省略するが、固定側摺動部材に相当するディスク部材と回転側摺動部材に相当するリング部材とを用意し、ディスク部材とリング部材とを当接させた状態で当該リング部材を回転させ、摩擦のトルクを測定することにより行った。また、ディスク部材とリング部材とは実験用の液体に浸された状態とし、ディスク部材に油圧で荷重をかけることでディスク部材とリング部材との間にかかる荷重を変化させた。用意したディスク部材及びリング部材の外径は20mmとした。リング部材に空けられた穴の直径は10mmとした。初期状態における摺動面の平均表面粗さは、炭化ケイ素からなる部材では0.027μm、炭素からなる部材では0.258μmであった。ポア率に関しては、炭化ケイ素からなる部材では28.8、炭素からなる部材では36.3のものを用いた。測定は、回転側摺動部材の回転の速さを800rpmとし、水温実験用の液体の温度を18°C~20°Cとし、荷重を50N~200N接触面圧としては212.3kPa~849.3kPaとして行った。実験用の液体としては、血しょうを15vol含む水を用いた。実験例2においては以下の1~5について、ストライベック曲線を作成した。なお、1及び4が本発明に係る摺動装置であり、2、3及び5は比較例に係る摺動装置である。1~3の結果については図7にまとめて示し、4及び5の結果については図8にまとめて示した。1ディスク部材がなじみ処理が施された炭化ケイ素製摺動部材からなり、リング部材がなじみ処理が施されていない炭素製摺動部材からなる場合白抜きの四角形で図示。。2ディスク部材がなじみ処理が施されていない炭化ケイ素製摺動部材からなり、リング部材がなじみ処理が施されていない炭素製摺動部材からなる場合黒塗りの三角形で図示。。3ディスク部材がなじみ処理が施された炭化ケイ素製摺動部材からなり、リング部材がなじみ処理が施された炭素製摺動部材からなる場合白抜きの三角形で図示。。4ディスク部材がなじみ処理が施された炭化ケイ素製摺動部材からなり、リング部材もなじみ処理が施された炭化ケイ素製摺動部材からなる場合白抜きのひし形で図示。。5ディスク部材がなじみ処理が施されていない炭化ケイ素製摺動部材からなり、リング部材もなじみ処理が施されていない炭化ケイ素製摺動部材からなる場合黒塗りの四角形で図示。。結果としては、ディスク部材が炭化ケイ素からなりリング部材が炭素からなる場合においては、本発明に係る摺動部材1の場合の摩擦係数が全体的に他の摺動部材2及び3の場合の摩擦係数よりも低くなった。従って、血液成分を含有する水性液体中で用いた場合に、本発明に係る摺動装置が従来の摺動装置よりも摩擦力を低減することが可能となることが確認できた図7参照。。一方、ディスク部材及びリング部材の両方が炭化ケイ素からなる場合においても、本発明に係る摺動部材4の場合の摩擦係数が全体的に他の摺動部材5の場合の摩擦係数よりも低くなった。従って、血液成分を含有する水性液体中で用いた場合に、本発明に係る摺動装置が従来の摺動装置よりも摩擦力を低減することが可能となることが確認できた図8参照。。なお、図8における比較はなじみ処理の有無に関する比較でもあるため、なじみ処理により摩擦係数が低減可能であることも確認できた。[実験例3]図9は、実験例3における実験装置300の模式図である。図10は、実験例3に係る摺動装置3における摩擦係数の変化を説明するために示すグラフである。図10aは実験例3に係る摺動装置3の結果を示すグラフであり、図10bは比較例1に係る摺動装置3aの結果を示すグラフであり、図10cは比較例2に係る摺動装置3bの結果を示すグラフである。図10においては、縦軸が摩擦係数μを示し、横軸が時間t単位は分を示す。実験例3においては、固定側摺動部材及び回転側摺動部材のいずれもが炭化ケイ素製摺動部材からなる場合における、時間による摩擦係数の変化を測定した。実験例3は、実験装置300を用いて行った図9参照。。実験装置300は、基本的には実施形態1に係る補助人工心臓ポンプ110を模した構造とした。すなわち、実験装置300は、固定部310と、回転部320と、駆動部330と、クールシール液循環部340とを備えるものとした。また、固定側摺動部材312及び回転側摺動部材322後述にかかる荷重を調節するための荷重調節部350をさらに備えるものとした。固定部310は、固定側摺動部材312を有するものとし、固定側摺動部材312は、摺動面314符号を図示せず。を有するものとした。回転部320は、回転側摺動部材322と、磁石326と、回転シャフト328とを有するものとし、回転側摺動部材322は、摺動面324符号を図示せず。を有するものとした。磁石326は、荷重調節部350における移動可能な磁石352との反発力により、固定側摺動部材312と回転側摺動部材322との間に荷重をかけるものである。駆動部330は、モーター332とトルク検出部334とを備え、回転シャフト328を通じて回転部320を回転させるものとした。クールシール液循環部340は、タンク342とポンプ344とを備え、クールシール液を流通させた。荷重調節部350は、移動可能な磁石352を備える。移動可能な磁石352は、磁石326と同じ極で向かい合うようにした。固定側摺動部材312と回転側摺動部材322とで、実験例3における摺動装置3を構成した。固定側摺動部材312と回転側摺動部材322とは、実験用の液体にさらし、固定側摺動部材312と回転側摺動部材322とで当該液体が内部に侵入しないようにするメカニカルシールを構成した。固定側摺動部材312及び回転側摺動部材322のいずれについても炭化ケイ素製摺動部材からなるものを用いた。また、実験例3においては、実験例3に係る摺動装置3の効果を確認するために、比較例1及び比較例2についての実験も行った。比較例1及び比較例2の実験装置については、固定側摺動部材及び回転側摺動部材が異なる以外は実験装置300と同様の構成を有するものとしたので、図示及び詳細な説明は省略する。比較例1においては、固定側摺動部材がなじみ処理が施されていない炭化ケイ素製摺動部材からなり、回転側摺動部材がなじみ処理が施されていない炭素製摺動部材からなるものを用いた。比較例2においては、固定側摺動部材及び回転側摺動部材のいずれもがなじみ処理が施されていない炭化ケイ素製摺動部材からなるものを用いた。実験条件は、いずれも共通で、血液成分を含有する水性液体としてヤギの血液を用い、クールシール液として水を用い、回転部320の回転の速さを2000rpmとし、摺動面に係る荷重を2Nとして行った。結果として、従来の摺動装置に近い構成を有する比較例1及び比較例2に係る摺動装置においては、時間が経過すると摩擦係数が増大し、摺動が不安定となるのに対して図10b及び図10c参照。、本発明の構成を有する摺動装置3においては、時間が経過しても摩擦係数の増大や摺動が不安定となることは見られなかった。また、摩擦係数そのものも比較例よりも格段に低くなることが確認できた図10a参照。。[実施形態3]実施形態3に係る回転装置4図示せず。は、摺動面を有する回転軸と、摺動面を有する軸受け部材とを備え、軸受け部材の中に前記回転軸を挿入した状態で、血液成分を含有する水性液体中で使用する回転装置であって、回転軸と軸受け部材とのうち少なくとも一方は、ケイ素を含有する材料からなり、かつ、ケイ素酸化物の水和物を摺動面に有する部材以下、ケイ素含有材料製摺動部材という。からなる。つまり、いわゆるラジアル軸受け構造を有する回転装置である。なお、本発明においては、回転軸及び軸受け部材はいずれも炭化ケイ素製摺動部材からなるものであってもよい。実施形態3に係るポンプは、回転装置4を備えるポンプであり、補助人工心臓ポンプである。また、実施形態3に係る補助人工心臓システムは、実施形態3に係るポンプを備える。実施形態3に係る回転装置4によれば、回転軸と軸受け部材とのうち少なくとも一方はケイ素含有材料製摺動部材からなるため、実施形態1に係るの摺動装置の場合と同様に、ケイ素含有材料製摺動部材が摺動面に親水性の高いケイ素酸化物の水和物を有することにより、血液成分が当該摺動面に付着するのを一層効果的に抑制することが可能となり、その結果、血液成分を含有する水性液体中で用いた場合に、従来の摺動装置よりも摩擦力を低減することが可能となる。実施形態3に係るポンプによれば、実施形態3に係る回転装置4を備えるため、血液成分を含有する水性液体に移動力を付加する場合でも安定して動作させることが可能なポンプとなる。また、実施形態3に係るポンプによれば、実施形態3に係る回転装置4を備えるため、安定して動作させることが可能な補助人工心臓ポンプとなる。実施形態3に係る補助人工心臓システムによれば、従来の補助人工心臓ポンプよりも安定して動作させることが可能な実施形態3に係る補助人工心臓ポンプを備えるため、動作安定性の高い補助人工心臓システムとなる。以上、本発明を上記の実施形態に基づいて説明したが、本発明は上記の実施形態に限定されるものではない。その趣旨を逸脱しない範囲において種々の様態において実施することが可能であり、例えば、次のような変形も可能である。1上記実施形態1~3においては、固定側摺動部材と回転側摺動部材とを当接させた状態で、血液成分を含有する水性液体中で使用する摺動装置を例にとって本発明を説明したが、本発明はこれに限定されるものではない。例えば、摺動装置は、固定側摺動部材と回転側摺動部材との間に位置する中間摺動部材をさらに備え、固定側摺動部材と回転側摺動部材とを中間摺動部材を介して対向させた状態で、血液成分を含有する水性液体中で使用する摺動装置であってもよい。本発明の摺動装置は、上記のような摺動装置に対しても好適に適用することが可能である。中間摺動部材としては、例えば、炭素、各種セラミックス例えば、炭化ケイ素、各種プラスチック例えば、PTFE、各種超硬合金等からなるものを用いることができる。中間摺動部材が炭化ケイ素からなる場合には、なじみ処理が施された中間摺動部材を用いることが好ましい。2上記各実施形態においては、補助人工心臓ポンプであるポンプを例にとって本発明を説明したが、本発明はこれに限定されるものではない。補助人工心臓ポンプ以外のポンプにも本発明を適用することが可能であり、例えば、非埋め込み式であって血液を移動させるために用いるポンプや、血液成分を含有する水性液体から薬品を製造する装置に用いるポンプ等としてもよい。"